(57)【要約】【課題】透明性に優れ、かつ、環境に優しい透明なフィルムを提供する。【解決手段】本発明のフィルムは、水溶性ポリマー、表面に水酸基を有する金属酸化物ナノ粒子および水を混合した分散液を溶媒キャスト法により成形することにより得られる。【選択図】図１
2016053160.tif 000002
【特許請求の範囲】
【請求項１】
水溶性ポリマー、表面に水酸基を有する金属酸化物ナノ粒子および水を混合した分散液を溶媒キャスト法により成形したことを特徴とするフィルム。
【請求項２】
前記水溶性ポリマーは、ヒドロキシプロピルセルロース、ヒドロキシエチルセルロース、ポリ−Ｎ−ビニルアセトアミド、ポリアクリル酸、ポリアクリル酸ナトリウム、ポリビニルアルコール、ポリ−Ｎ−イソプロピルアクリルアミド、デンプン、キトサンおよびコンニャクグルコマンナンからなる群から選択される少なくとも１種であることを特徴とする、請求項１に記載のフィルム。
【請求項３】
前記金属酸化物ナノ粒子は、ＳｉＯ２、ＴｉＯ２およびＺｒＯ２からなる群から選択される少なくとも１種であることを特徴とする、請求項１又は２に記載のフィルム。
【請求項４】
前記水溶性ポリマーは、ヒドロキシプロピルセルロースであって、
前記金属酸化物ナノ粒子は、ＳｉＯ２であり、
前記水溶性ポリマーと前記金属酸化物ナノ粒子との重量比は、５０：５０〜２０：８０であることを特徴とする、請求項１から３のいずれか１項に記載のフィルム。
【請求項５】
前記水溶性ポリマーは、ポリ−Ｎ−ビニルアセトアミドであって、
前記金属酸化物ナノ粒子は、ＳｉＯ２であり、
前記水溶性ポリマーと前記金属酸化物ナノ粒子との重量比は、９９：１〜３０：７０であることを特徴とする、請求項１から３のいずれか１項に記載のフィルム。
【請求項６】
前記水溶性ポリマーは、ポリビニルアルコールであって、
前記金属酸化物ナノ粒子は、ＳｉＯ２であり、
前記水溶性ポリマーと前記金属酸化物ナノ粒子との重量比は、７０：３０〜３０：７０であることを特徴とする、請求項１から３のいずれか１項に記載のフィルム。
【請求項７】
水溶性ポリマー、表面に水酸基を有する金属酸化物ナノ粒子および水を混合した分散液を溶媒キャスト法により成形することを特徴とするフィルムの製造方法。
【発明の詳細な説明】
【技術分野】
【０００１】
本発明は、ポリマーと金属ナノ粒子とから構成される透明なフィルムに関する。
【背景技術】
【０００２】
金属や金属酸化物などのナノメートルサイズからなるナノ粒子は、マイクロメートルサイズの粒子と比較して著しく大きな比表面積を有するため、新しい機能の発現が期待されている。そこで、近年、ポリマーにナノ粒子を分散させるポリマーナノハイブリッドが広く研究されている。ポリマーナノハイブリッドは、両者を溶融状態で直接ブレンドする簡便で工業的な方法を利用して調製できる。しかし、ナノ粒子は粒子間で凝集が起こりやすく、ナノ粒子を一次粒子としてポリマーに均一分散させることは極めて難しい。
【０００３】
例えば、ガラスビーズとポリマーをエチルアルコールでブレンドすることにより、フィルムを形成する方法が開示されている（非特許文献１）。
【先行技術文献】
【特許文献】
【０００４】
【非特許文献１】Ｓｈｏｉｃｈｉｒｏ  Ｙａｎｏ,  Ｐｏｌｙｍｅｒ，  １９９４，  ５５６５−５５７０
【発明の概要】
【発明が解決しようとする課題】
【０００５】
しかしながら、非特許文献１では、粒径が２０〜４０μｍのガラスビーズが用いられており、フィルムの透明性は十分ではない。また、ガラスビーズとポリマーをブレンドするために有機溶媒が用いられており、環境負荷の低減が求められている。
【０００６】
本発明は、上述した課題に鑑みてなされたものであり、透明性に優れ、かつ、環境に優しい透明なフィルムを提供することを目的とする。
【課題を解決するための手段】
【０００７】
上記目的を達成するために、本発明に係るフィルムは、水溶性ポリマー、表面に水酸基を有する金属酸化物ナノ粒子および水を混合した分散液を溶媒キャスト法により成形したことを特徴とする。
【０００８】
前記水溶性ポリマーは、ヒドロキシプロピルセルロース、ヒドロキシエチルセルロース、ポリ−Ｎ−ビニルアセトアミド、ポリアクリル酸、ポリアクリル酸ナトリウム、ポリビニルアルコール、ポリ−Ｎ−イソプロピルアクリルアミド、デンプン、キトサンおよびコンニャクグルコマンナンからなる群から選択される少なくとも１種であることが好ましい。
【０００９】
前記金属酸化物ナノ粒子は、ＳｉＯ２、ＴｉＯ２およびＺｒＯ２からなる群から選択される少なくとも１種であることが好ましい。
【００１０】
また、前記水溶性ポリマーは、ヒドロキシプロピルセルロースであって、前記金属酸化物ナノ粒子は、ＳｉＯ２であり、前記水溶性ポリマーと前記金属酸化物ナノ粒子との重量比は、５０：５０〜２０：８０であることが好ましい。
【００１１】
さらに、前記水溶性ポリマーは、ポリ−Ｎ−ビニルアセトアミドであって、前記金属酸化物ナノ粒子は、ＳｉＯ２であり、前記水溶性ポリマーと前記金属酸化物ナノ粒子との重量比は、９９：１〜３０：７０であることが好ましい。
【００１２】
また、前記水溶性ポリマーは、ポリビニルアルコールであって、前記金属酸化物ナノ粒子は、ＳｉＯ２であり、前記水溶性ポリマーと前記金属酸化物ナノ粒子との重量比は、７０：３０〜３０：７０であることが好ましい。
【００１３】
また本発明に係るフィルムの製造方法は、水溶性ポリマー、表面に水酸基を有する金属酸化物ナノ粒子および水を混合した分散液を溶媒キャスト法により成形することを特徴する。
【発明の効果】
【００１４】
本発明に係るフィルムは、ポリマーに金属ナノ粒子が均一に配置されており、高い透明性を有する。また、有機溶媒が用いられず、環境に優しい。
【図面の簡単な説明】
【００１５】
【図１】実施例１で作製した試料およびフィルムの紫外可視スペクトルにおける透過率を示した図である。
【図２】実施例２で作製した試料およびフィルムの紫外可視スペクトルにおける透過率を示した図である。
【図３】実施例３で作製した試料およびフィルムの紫外可視スペクトルにおける透過率を示した図である。
【図４】実施例４で作製した試料およびフィルムの紫外可視スペクトルにおける透過率を示した図である。
【発明を実施するための形態】
【００１６】
本発明に係るフィルムは、水溶性ポリマー、表面に水酸基を有する金属酸化物ナノ粒子および水を混合した分散液を用いて、溶媒キャスト法により成形される。
【００１７】
水溶性ポリマーは、金属酸化物ナノ粒子の表面に配置されている水酸基と水素結合を形成することが可能な官能基を有していることが好ましい。このような官能基としては、例えば、水酸基、カルボキシル基、アミド基が挙げられる。特に、ポリマーを構成するモノマー構造に、水素結合を形成することが可能な官能基が存在することが好ましい。具体的に、水溶性ポリマーとしては、ヒドロキシプロピルセルロース、ヒドロキシエチルセルロース、ポリ−Ｎ−ビニルアセトアミド、ポリアクリル酸、ポリアクリル酸ナトリウム、ポリビニルアルコール、ポリ−Ｎ−イソプロピルアクリルアミド、デンプン、キトサン、コンニャクグルコマンナンが挙げられる。これらの水溶性ポリマーは、単独で用いてもよく、２種以上を組み合わせて用いてもよい。
【００１８】
水溶性ポリマーの重量平均分子量（Ｍｗ）は特に限定されないが、例えば、１．０×１０４〜１．０×１０６である。
【００１９】
金属酸化物ナノ粒子は、通常公知のゾル−ゲル法によって製造可能な粒子である。表面の水酸基は未修飾であり、水分散性である。平均粒径は、特に限定されないが、例えば、１０ｎｍ〜３００ｎｍである。
【００２０】
具体的に、金属酸化物ナノ粒子としては、ＳｉＯ２、ＴｉＯ２、ＺｒＯ２が挙げられる。これらの金属酸化物ナノ粒子は、単独で用いてもよく、２種以上を組み合わせて用いてもよい。
【００２１】
例えば、ヒドロキシプロピルセルロースとＳｉＯ２粒子の組み合わせでは、ヒドロキシプロピルセルロースとＳｉＯ２粒子の重量比は、５０：５０〜２０：８０であることが好ましい。また、ポリ−Ｎ−ビニルアセトアミドとＳｉＯ２粒子の組み合わせでは、ポリ−Ｎ−ビニルアセトアミドとＳｉＯ２粒子の重量比は、９９：１〜３０：７０であることが好ましい。また、ポリビニルアルコールとＳｉＯ２粒子の組み合わせでは、ポリビニルアルコールとＳｉＯ２粒子の重量比は、７０：３０〜３０：７０であることが好ましい。重量比をこの範囲に設定することにより、高い透明性を有するフィルムを得ることができる。
【００２２】
また、本発明のフィルムは、透明フィルムであることが好ましい。フィルムの透明性は高いほど好ましく、例えば、紫外可視スペクトルにおける波長４００ｎｍの透過率が、８０％以上であることが好ましく、より好ましくは８５％以上であり、更に好ましくは９０％以上である。
【００２３】
本発明に係るフィルムの製造方法は、水溶性ポリマー、表面に水酸基を有する金属酸化物ナノ粒子および水を混合した分散液を溶媒キャスト法により成形することを特徴する。より具体的には、水溶性ポリマー、表面に水酸基を有する金属酸化物ナノ粒子および水を混合した分散液を調製する工程と、調製した分散液から溶媒キャスト法により水を蒸発させる工程とを含むことが好ましい。本発明に係るフィルムの製造方法は、特に透明フィルムを作製する場合に好適である。
【００２４】
ここで溶媒キャスト法とは、ポリマー等の溶質を溶媒に溶解させて均一な溶液または分散液を調製し、その後、溶媒を揮散させることによって薄膜を得る方法である。
【００２５】
分散液を調製する際に、水溶性ポリマー、金属酸化物ナノ粒子および水を混合させる順序は特に限定されない。例えば、水溶性ポリマーを水に溶解させた後、ポリマー水溶液に金属酸化物ナノ粒子を添加してもよく、金属酸化物ナノ粒子を水に分散させた後、ナノ粒子分散液に水溶性ポリマーを添加してもよい。
【００２６】
分散液の固形分濃度は、２〜１０重量％が好ましく、５〜１０重量％がより好ましい。固形分濃度が１０重量％を超えると、分散液の粘度が高くなり、取り扱いが困難となる傾向にある。一方、固形分濃度が少なくなるほど膜厚の調整が困難となる傾向にある。
【００２７】
分散液は、通常公知の攪拌方法で調製可能である。例えば、ホモジナイザー、ホモミキサー、超音波分散機等が用いられる。
【００２８】
溶媒キャスト法において、分散液は、常温常圧で所定の形状を維持したまま静置される。なお、水を９９重量％以上蒸発させた後、フィルム中に残存する水を完全に除去するために、乾燥機を用いてフィルムを乾燥させてもよい。
【００２９】
本発明に係るフィルムは、水溶性ポリマー、表面に水酸基を有する金属酸化物ナノ粒子および水を混合した分散液を溶媒キャスト法により成形することにより得られる。水溶性ポリマーと金属酸化物ナノ粒子とが相互作用することで、金属酸化物ナノ粒子が凝集することなく均一に分散する。また、溶媒キャスト法により成形することで、金属酸化物ナノ粒子が均一に分散した状態を維持しながらフィルムが形成され、透明性に優れる。さらに、水溶性ポリマーおよび金属酸化物ナノ粒子を水に溶解又は分散させるため、環境面においても優れる。
【００３０】
このような本発明のフィルムは、水溶性ポリマー、表面に水酸基を有する金属酸化物ナノ粒子および水を混合した分散液を溶媒キャスト法により成形することで、分散液から水が除去されることにより形成されるため、好ましくは、水溶性ポリマーと、表面に水酸基を有する金属酸化物ナノ粒子とから構成される。なお、本発明のフィルムは、必要に応じて分散剤や帯電防止剤、可塑剤、染料・顔料などの各種添加剤を含んでいてもよく、その含有量はフィルム全体の１０％未満であることが好ましい。また、本発明のフィルムは、わずかな水分を含んでいてもよく、その含有量はフィルム全体の１％未満であることが好ましい。
【実施例】
【００３１】
以下に、実施例に基づき本発明をさらに詳細に説明するが、本発明はこれに限定されるものではない。
【００３２】
（実施例１）
ヒドロキシプロピルセルロース（重量平均分子量１．０×１０５）とＳｉＯ２粒子水分散液（扶桑化学工業社製（ＰＬ−１−ＳＬ）、粒径１２．３ｎｍ、濃度２０．１重量％）の固形分総量が３ｇになるように調製し、固形分濃度が１０重量％になるようイオン交換水を添加した後、攪拌した。具体的に、ヒドロキシプロピルセルロースとＳｉＯ２粒子の重量比が、１００／０、９０／１０、８０／２０、７０／３０、６０／４０、５０／５０、４０／６０、３０／７０、２０／８０、１０／９０、０／１００である、１１の試料（分散液）を作製した。各試料を直径８５ｍｍのポリスチレン製ペトリ皿に入れ、常温常圧で水を蒸発させた。得られた各フィルムの厚さは３００μｍ〜３５０μｍであった。
【００３３】
（実施例２）
ポリ−Ｎ−ビニルアセトアミド（重量平均分子量５．０×１０５）とＳｉＯ２粒子水分散液（扶桑化学工業社製（ＰＬ−１−ＳＬ）、粒径１２．３ｎｍ、濃度２０．１重量％）の固形分総量が３ｇになるように調製し、固形分濃度が１０重量％になるようイオン交換水を添加した後、攪拌した。具体的に、ポリ−Ｎ−ビニルアセトアミドとＳｉＯ２粒子の重量比が、１００／０、９０／１０、８０／２０、７０／３０、６０／４０、５０／５０、４０／６０、３０／７０、２０／８０、１０／９０、０／１００である、１１の試料（分散液）を作製した。各試料を直径８５ｍｍのポリスチレン製ペトリ皿に入れ、常温常圧で水を蒸発させた。得られた各フィルムの厚さは３００μｍ〜３５０μｍであった。
【００３４】
（実施例３）
ポリ−Ｎ−ビニルアセトアミド（重量平均分子量５．０×１０５）とＳｉＯ２粒子水分散液（扶桑化学工業社製（ＰＬ−１−ＳＬ）、粒径１２．３ｎｍ、濃度２０．１重量％）の固形分総量が３ｇになるように調製し、固形分濃度が２重量％になるようイオン交換水を添加した後、攪拌した。具体的に、ポリ−Ｎ−ビニルアセトアミドとＳｉＯ２粒子の重量比が、１００／０、９０／１０、８０／２０、７０／３０、６０／４０、５０／５０、４０／６０、３０／７０、２０／８０、１０／９０、０／１００である、１１の試料（分散液）を作製した。各試料を直径８５ｍｍのポリスチレン製ペトリ皿に入れ、常温常圧で水を蒸発させた。得られた各フィルムの厚さは３００μｍ〜３５０μｍであった。
【００３５】
（実施例４）
ポリビニルアルコール（重量平均分子量１．５×１０４）とＳｉＯ２粒子水分散液（扶桑化学工業社製（ＰＬ−１−ＳＬ）、粒径１２．３ｎｍ、濃度２０．１重量％）の固形分総量が３ｇになるように調製し、固形分濃度が１０重量％になるようイオン交換水を添加した後、攪拌した。具体的に、ポリビニルアルコールとＳｉＯ２粒子の重量比が、１００／０、９０／１０、８０／２０、７０／３０、６０／４０、５０／５０、４０／６０、３０／７０、２０／８０、１０／９０、０／１００である、１１の試料（分散液）を作製した。各試料を直径８５ｍｍのポリスチレン製ペトリ皿に入れ、常温常圧で水を蒸発させた。得られた各フィルムの厚さは３００μｍ〜３５０μｍであった。
【００３６】
図１に、実施例１で作製した試料およびフィルムの紫外可視スペクトルにおける透過率（波長４００ｎｍ）を示す。また、図２に、実施例２で作製した試料およびフィルムの紫外可視スペクトルにおける透過率（波長４００ｎｍ）を示す。さらに、図３に、実施例３で作製した試料およびフィルムの紫外可視スペクトルにおける透過率（波長４００ｎｍ）を示す。また、図４に、実施例４で作製した試料およびフィルムの紫外可視スペクトルにおける透過率（波長４００ｎｍ）を示す。
【００３７】
図１に示すように、固形分濃度が１０重量％のヒドロキシプロピルセルロースとＳｉＯ２粒子とからなる分散液は、透過率が７６〜８６％と、いずれも高い値を示した。また、当該分散液を用いて作製されたヒドロキシプロピルセルロースとＳｉＯ２粒子とからなるフィルムでは、ＳｉＯ２粒子の含有量が０重量％から３０重量へと増加するにつれて透過率が低下し、３０重量％を超えると透過率が上昇することが分かった。そして、ＳｉＯ２粒子の含有量が５０重量％では透過率が９０％以上と非常に高い値を示し、ＳｉＯ２粒子の含有量をさらに増加させても、８０重量％までは高い透過率を維持したままであることが分かった。しかし、ヒドロキシプロピルセルロースとＳｉＯ２粒子の重量比が１０／９０、つまりＳｉＯ２粒子の含有量が９０重量％では透過率がやや低下した。これは、ヒドロキシプロピルセルロースの含有量が少なく、ポリマー鎖にＳｉＯ２粒子が多量に吸着して大きな凝集体が形成され、ＳｉＯ２粒子マトリックス中でこの凝集体が沈澱沈降したためであると考えられる。
【００３８】
図２に示すように、固形分濃度が１０重量％のポリ−Ｎ−ビニルアセトアミドとＳｉＯ２粒子とからなる分散液では、ＳｉＯ２粒子の含有量が１０重量％付近と７０〜８０重量％において、透過率が４０〜６０％と低いが、他の重量組成では８０％付近といずれも高い値を示した。ＳｉＯ２粒子の含有量が１０重量％付近における白濁した分散液は、時間が経過するとともに白濁成分が極少量の沈殿物として沈降し、上澄み液は透明となった。ＳｉＯ２粒子の含有量が７０重量％では、透過率が低下するものの沈澱は生じないが、８０〜９０重量％においては白濁成分が沈澱物として沈降した。一方、当該分散液を用いて作製されたポリ−Ｎ−ビニルアセトアミドとＳｉＯ２粒子とからなるフィルムでは、ＳｉＯ２粒子の含有量が０重量％のポリ−Ｎ−ビニルアセトアミドフィルムは透明であり、その透過率はほぼ１００％と高い値を示し、ＳｉＯ２粒子の含有量が７０重量％までは徐々に低下するが９０％以上の高い透過率を保持した。しかし、ＳｉＯ２粒子の含有量が８０〜９０重量％では透過率は急激に低下することが分かった。これは、ヒドロキシプロピルセルロースの場合（図１）と同じく、ポリ−Ｎ−ビニルアセトアミドの含有量が少なく、ポリマー鎖にＳｉＯ２粒子が多量に吸着して大きな凝集体が形成されたためであると考えられる。また、ポリ−Ｎ−ビニルアセトアミドフィルムを含まないＳｉＯ２粒子の含有量が１００重量％のフィルムは図１と同様に高い透過率を示す。
【００３９】
図３に示すように、固形分濃度が２重量％のポリ−Ｎ−ビニルアセトアミドとＳｉＯ２粒子とからなる分散液は、透過率が９５％付近といずれも高い値を示した。また、当該分散液を用いて作製されたポリ−Ｎ−ビニルアセトアミドとＳｉＯ２粒子とからなるフィルムでは、ＳｉＯ２粒子の含有量が８０〜９０重量％において、透過率が５０％以下と低いが、他の重量組成では９０％付近といずれも高い値を示した。また、ポリ−Ｎ−ビニルアセトアミドフィルムを含まないＳｉＯ２粒子の含有量が１００重量％のフィルムは図１と同様に高い透過率を示す。
【００４０】
図４に示すように、固形分濃度が１０重量％のポリビニルアルコールとＳｉＯ２粒子とからなる分散液では、ＳｉＯ２粒子の含有量が０重量％において透過率が９０％以上と高い値を示したが、ＳｉＯ２粒子の含有量が１０重量％になると透過率は急激に低下することが分かった。しかし、ＳｉＯ２粒子の含有量の増加に伴い、分散液の透過率は徐々に回復し、ＳｉＯ２粒子の含有量が５０重量％以上では、透過率が８０％以上と高い値を示した。一方、当該分散液を用いて作製されたポリビニルアルコールとＳｉＯ２粒子とからなるフィルムでは、ＳｉＯ２粒子の含有量が１０〜２０重量％において透過率が４０〜６０％と低く、ＳｉＯ２粒子の含有量が８０〜９０重量％では透過率はさらに低下するが、ＳｉＯ２粒子の含有量が３０〜７０重量％では透過率が８０％以上と高い値を示した。また、ポリビニルアルコールを含まないＳｉＯ２粒子の含有量が１００重量％のフィルムは図１と同様に高い透過率を示す。
【００４１】
ヒドロキシプロピルセルロースの場合、ＳｉＯ２粒子の含有量が少ないときには、ＳｉＯ２粒子と吸着しない遊離ポリマーが分散液中に多く存在する。水が蒸発していく過程で、この遊離ポリマーが非晶相および液晶相を形成するため、透過率が低下するものと考えられる。一方、ＳｉＯ２粒子の含有量が増加すると、ポリマー全体がＳｉＯ２粒子と吸着し、ＳｉＯ２粒子がポリマーマトリックス内で安定的に均一に分散する。これにより、透過率が増加するものと考えられる。また、ポリ−Ｎ−ビニルアセトアミドの場合、本質的に非晶性であることからヒドロキシプロピルセルロースと異なり、２相分離することなく透明なフィルムを形成する。ＳｉＯ２粒子の含有量が少ないときにはポリ−Ｎ−ビニルアセトアミドが吸着したＳｉＯ２粒子はポリ−Ｎ−ビニルアセトアミド相に均一に分散したと考えられる。ＳｉＯ２粒子の含有量が多くなるとほとんど全てのポリマー鎖がＳｉＯ２粒子とランダムに吸着し、ＳｉＯ２粒子がポリマーマトリックス内で安定的に均一に分散し、高い透過率が保持された。しかしながら、ＳｉＯ２粒子の含有量がさらに増えてヒドロキシプロピルセルロースの場合９０重量％、またポリ−Ｎ−ビニルアセトアミドの場合８０〜９０重量％で透過率が低下したのは、少ない含有量のポリマー鎖にＳｉＯ２粒子がより密度高く吸着し、大きな凝集体を形成した結果、それらが沈澱沈降したことによると考えられる。
【００４２】
以上より、水溶性ポリマーと金属酸化物ナノ粒子とを適切な割合で混合すると、水溶性ポリマーと金属酸化物ナノ粒子間で相互作用が発現し、金属酸化物ナノ粒子間で凝集することなく、均一に分散した状態で水が蒸発していくものと考えられる。その結果、高い透明性を有するフィルムが得られることが分かった。
【図１】
2016053160.tif 000003
【図２】
2016053160.tif 000004
【図３】
2016053160.tif 000005
【図４】
2016053160.tif 000006